(57)【要約】【課題】支持体由来の欠陥点に伴うピンホールの生じない支持体由来を提供することを目的とする。【解決手段】マルチフィラメントを筒状に横編みする工程と、前記横編みしたマルチフィラメントを熱処理する工程とを含む中空糸膜用支持体の製造方法であって、前記マルチフィラメントを筒状に横編みする工程において張力調節装置を用いてマルチフィラメントに付与する張力を一定に保ちながら編機に供給する中空状多孔質膜用支持体の製造方法による。【選択図】図１
2013128865.tif 000002
【特許請求の範囲】
【請求項１】
マルチフィラメントからなる中空糸膜用支持体であって、前記支持体外周面を走査型電子顕微鏡で観察した場合に、外周面より前記マルチフィラメントを構成する単繊維の突出が観測されない中空糸膜用支持体。
【請求項２】
請求項1に記載の中空糸膜用支持体の外周側に多孔質膜層が設けられた中空糸膜。
【請求項３】
マルチフィラメントを筒状に横編みする工程と、前記横編みしたマルチフィラメントを熱処理する工程とを含む中空糸膜用支持体の製造方法であって、前記マルチフィラメントを筒状に横編みする工程において張力調節装置を用いてマルチフィラメントに付与する張力を一定に保ちながら編機に供給する中空状多孔質膜用支持体の製造方法。
【請求項４】
前記一定の張力が、３〜１８ｃＮである請求項３に記載の中空状多孔質膜用支持体の製造方法。
【請求項５】
前記張力調節装置が、バネ付勢による張力調節装置である請求項３又は４に記載の中空状多孔質膜用支持体の製造方法。
【発明の詳細な説明】
【技術分野】
【０００１】
本発明は、本発明は、排水処理や水の浄化等の水処理に用いられる中空糸膜用支持体及び中空糸膜並びにこれらの製造方法に関する。
【背景技術】
【０００２】
近年、環境問題への関心が高まりや、水質に関する規制が強化されていることから、分離の完全性、コンパクト性等に優れた中空糸膜を用いた水処理が注目を集めている。該中空状多孔質膜には、優れた分離特性及び透過特性のみならず、高い機械特性も必要とされる。機械特性に優れた中空糸膜としては、糸を丸編みした円筒状編紐からなる中空状多孔質膜用支持体及び該支持体の外周面に多孔質膜層を設けた中空糸膜が知られている（特許文献１）。該中空糸膜は、支持体を２重管紡糸ノズルに連続的に通す際に、２重管紡糸ノズルから製膜原液を吐出し、支持体の外周面に製膜原液を塗布した後、製膜原液が塗布された支持体を凝固浴槽に通し、凝固浴槽内の凝固液で製膜原液を凝固させることにより製造することができる。
【先行技術文献】
【特許文献】
【０００３】
【特許文献１】特開２００８−１２６１９９号公報
【発明の概要】
【発明が解決しようとする課題】
【０００４】
このようにして得られる中空糸膜の製造過程において、多孔質層内や当初密着していた支持体層と多孔質膜層が繰り返し応力作用で剥離することによりその部分にピンホールが発生すると、中空糸膜の分離特性が低下する場合がある。
特許文献１では、単繊維の繊度が３ｄｔｅｘ未満であれば、剛性が小さいため、マルチフィラメント継ぎ部又は繊維破断部にピンホールは発生する可能性が低いと記載されている。しかしながら、中空糸膜の強度との兼ね合いで単繊維の繊度として３ｄｔｅｘ以上のものを使用する場合も多い。
【０００５】
発明者らは、本発明は上記問題点を解決するために鋭意検討した結果、かかるピンホールが支持体由来の欠陥点にあることを見出した。そして、マルチフィラメントを筒状に丸編みする段階で、張力調節装置を用いることで、特許文献１にて問題となるマルチフィラメント継ぎ部又は繊維破断部の単繊維端の発生を抑制する方法を見出した。
具体的には、マルチフィラメントを筒状に丸編みし、熱処理されてなる中空糸膜用支持体であって、該支持体外周面に多孔質膜層を設けた際に支持体由来の欠陥点を有さない中空糸膜用支持体を用いて該支持体の外周面に多孔質膜層を設けて中空糸膜とするものである。
【課題を解決するための手段】
【０００６】
すなわち本発明の第１の要旨は、マルチフィラメントからなる中空糸膜用支持体であって、前記支持体外周面を走査型電子顕微鏡で観察した場合に、前記マルチフィラメントを構成する単繊維が突出していない中空糸膜用支持体である。
【０００７】
そして、かかる支持体を製造するための発明である本発明の第２の要旨は、マルチフィラメントを筒状に横編みする工程と、前記横編みしたマルチフィラメントを熱処理する工程とを含む中空糸膜用支持体の製造方法であって、前記マルチフィラメントを筒状に横編みする工程において張力調節装置を用いてマルチフィラメントに付与する張力を一定に保ちながら編機に供給する中空状多孔質膜用支持体の製造方法である。
【発明の効果】
【０００８】
本発明の中空糸膜用支持体は、マルチフィラメント継ぎ部又は繊維破断部の単繊維端に起因する膜の欠陥点の発生を抑制することが出来る。
【図面の簡単な説明】
【０００９】
【図１】本発明の中空糸膜用支持体の一例を示す側面図である。
【図２】中空糸膜用支持体由来の欠陥点の一例を示す膜表面図である。
【図３】支持体製造装置の一例を示す概略構成図である。
【図４】中空糸膜製造装置の一例を示す概略構成図である。
【発明を実施するための形態】
【００１０】
以下、図面を参照して、本発明の好ましい中空糸膜用支持体（以下、支持体と記す。）について説明する。
【００１１】
＜中空糸膜用支持体＞
図１は、本発明の支持体の一例を示す側面図である。支持体１０は、マルチフィラメントを丸編した円筒状編紐１２からなる。
丸編とは、丸編機を用いて筒状のよこメリヤス生地を編成することであり、円筒状編紐１２は、マルチフィラメントを湾曲させて螺旋状に伸びる連続したループを形成し、これらループを前後左右に互いに関係させたものである。
【００１２】
本発明の支持体の製造に用いられるマルチフィラメントの素材としては、合成繊維、半合成繊維、再生繊維、天然繊維等が挙げられる。マルチフィラメントは、複数種類の繊維を組み合わせたものであってもよい。
合成繊維としては、ナイロン６、ナイロン６６、芳香族ポリアミド等のポリアミド系繊維；ポリエチレンテレフタレート、ポリブチレンテレフタレート、ポリ乳酸、ポリグリコール酸等のポリエステル系繊維；ポリアクリロニトリル等のアクリル系繊維；ポリエチレン、ポリプロピレン等のポリオレフィン系繊維；ポリビニルアルコール系繊維；ポリ塩化ビニリデン系繊維；ポリ塩化ビニル系繊維：ポリウレタン系繊維；フェノール樹脂系繊維；ポリフッ化ビニリデン、ポリテトラフルオロエチレン等のフッ素系繊維；ポリアルキレンパラオキシベンゾエート系繊維等が挙げられる。
半合成繊維としては、セルロースジアセテート、セルローストリアセテート、キチン、キトサン等を原料としたセルロース誘導体系繊維：プロミックスと呼称される蛋白質系繊維等が挙げられる。再生繊維としては、ビスコース法、銅−アンモニア法、有機溶剤法等により得られるセルロース系再生繊維（レーヨン、キュプラ、ポリノジック等。）が挙げられる。天然繊維としては、亜麻、黄麻等が挙げられる。
これらの素材のうち、中空糸膜は次亜塩素酸塩などにより薬品洗浄されることが多いことから、耐薬品性に優れる、ポリエステル系繊維、アクリル系繊維、ポリビニルアルコール系繊維、ポリアミド系繊維又はポリオレフィン系繊維が好ましく用いることができる。
【００１３】
マルチフィラメントの繊度は特に限定されるものではないが、中空糸膜の耐久性の点から、７５〜１０００ｄｔｅｘが好ましく、１００〜４２０ｄｔｅｘがより好ましい。また、マルチフィラメントの加工形態としては、特に限定されるものではないが、本発明の支持体の製造に用いるバネ式の張力調整装置を最大限に機能させる点では、捲縮マルチフィラメントなどのようにマルチフィラメント自体に伸縮性を有するものよりは、ストレートマルチフィラメントのようにマルチフィラメント自体の伸縮性の小さいものが望ましい。
【００１４】
本発明の支持体は、外周面を走査型電子顕微鏡で観察した場合に、外周面より前記マルチフィラメントを構成する単繊維の突出が観測されないものである。
中空糸膜の製造時に発生する欠陥点とその発生要因としては、例えば、製膜原液中のゲル成分に由来する欠陥、工程通過時の擦過による欠陥など製膜工程（多孔質膜層形成工程）由来の他に、支持体由来の欠陥が考えられる本発明の支持体を用いることで、当該単繊維の突出（支持体由来の欠陥）の発生を抑えることが可能となる。これらはそれぞれ欠陥の形態が異なり、該当部分を走査型電子顕微鏡（ＳＥＭ）で観察することで分類することが出来る。支持体由来の欠陥とは、図２に示すように、中空糸膜の外表面をＳＥＭで観察した際に、欠陥点の周辺に支持体を構成する短繊維が存在しているものを指す。本発明は、このように中空糸膜の断面観察しても支持体表面に単繊維の突出を確認することが可能である。
【００１５】
＜中空糸膜用支持体の製造方法＞
次に本発明の支持体の製造方法について説明する。本発明の製造方法は、マルチフィラメントを筒状に横編みする工程と、前記横編みしたマルチフィラメントを熱処理する工程を含む。
【００１６】
図３は、支持体１０の製造に用いられる支持体製造装置の一例を示す概略構成図である。支持体製造装置２０は、複数のボビン２２と、ボビン２２から引き出されたマルチフィラメント１６を丸編する丸編機２４と、丸編機２４によって編成された円筒状編紐１２を一定の張力で引っ張る紐供給装置２６と、円筒状編紐１２を熱処理する金型２８と、熱処理された円筒状編紐１２を引き取る引取り装置３０と、円筒状編紐１２を支持体１０としてボビンに巻き取る巻取り機３２とを具備し、丸編機２４の前には従来技術では、バネの押付けによって張力を付加するバネテンサーをしている。一方、本発明では、バネの付勢によってマルチフィラメントの張力調節を行う張力調節装置２３を具備している。この張力調節装置を用いた場合、ボビン２２から引き出されたマルチフィラメント１６が張力調節装置２３を介して、丸編機２４へと供給する間に、何らかの理由により張力が変動した際にマルチフィラメント１６が緩んだ場合、張力調整装置２３がバネの付勢によってマルチフィラメントに張力をかける方向に働き、逆にマルチフィラメント１６に過剰に張力がかかった場合には張力を低減する方向に働くことで、丸編機２４へと供給されるマルチフィラメント１６の張力を一定に保つことが可能となる。
【００１７】
丸編機２４は、回転可能な円筒状のシリンダと、該シリンダの内側に配置された回転しないスピンドルと、該スピンドルの外円周上に配置された複数のメリヤス針とを有して構成される。円筒状編紐１２の外径、内径、編目の数及び大きさは、メリヤス針の数、メリヤス針を配置するスピンドルの円周直径、マルチフィラメントの繊度等により決まる。
【００１８】
張力調節装置２３により付与される張力値は３〜１８ｃＮとすると好ましく、さらに好ましくは６〜１４ｃＮである。張力値が３ｃＮ未満であると、実質的には張力ムラにより張力を一定に保つことが困難となる恐れがあるため期待する効果が発揮されず、また１８ｃＮを超えると、値が大きすぎると編み針にかかる負担が増大し、製編安定性に悪影響を与える。
【００１９】
紐供給装置２６及び引取り装置３０としては、ネルソンロール、ニップロール、カレンダーロール等が挙げられる。ニップロールは円筒状編紐１２をつぶすおそれがあるため、ネルソンロール又はカレンダーロールが好ましい。
【００２０】
マルチフィラメント１６を丸編して円筒状編紐１２を編成する工程についてさらに説明する。製編速度は、円筒状編紐１２の形状により若干変わるが、シリンダの回転数によってほぼ決まる。シリンダ回転数は、１〜４０００ｒｐｍに設定可能であり、安定して編成できる点から、１００〜３０００ｒｐｍが好ましい。
【００２１】
円筒状編紐１２は、その編地という構造上、伸縮性を有している。よって、製膜時のつぶれ等の発生を抑えるため円筒状編紐１２に熱処理を施すことによって、円筒状編紐１２の伸縮性（外径変化）を抑制することが好ましい。そこで本発明では、円筒状編紐１２に金型２８を用いて熱処理を施すことによって、円筒状編紐１２がつぶれにくくするよう処理する。
【００２２】
丸編機２４によって丸編されたマルチフィラメントは金型２８によって加熱処理され成型される。金型２８は、長手方向両端に貫通孔が形成された金属製のブロック、プレート等からなる本体と、加熱手段とを有して構成される。加熱手段としては、バンドヒーター、アルミ鋳込みヒーター等が挙げられる。
金型２８の処理温度は、マルチフィラメントの素材にもよるが、素材の融点（又はガラス転移温度）をＴｍとした場合に（Ｔｍ−８０℃）以上Ｔｍ以下で熱処理することが好ましい。例えば、マルチフィラメント１６の材料がポリエステル系繊維の場合、処理温度は通常１８０〜２５０℃が好ましく、１９０〜２３０℃がより好ましい。
【００２３】
なお、図示例では、ボビン２２は３つであるが、ボビンは１つであってもよく、４つ以上であってもよい。また、マルチフィラメント１６は、複数のボビンから供給して合マルチフィラメントしてもよい。合マルチフィラメントすることにより、所望の繊度及びフィラメント数のマルチフィラメントを供給できる。また、同じ種類のマルチフィラメントでも、熱収縮性等の性状の異なるマルチフィラメントを合マルチフィラメントしたり、種類の異なるマルチフィラメントを合マルチフィラメントしたりすることにより、円筒状編紐１２の性状を変えてもよい。なお、張力管理を適切に行うためにも、マルチフィラメントを合マルチフィラメントする際はマルチフィラメント１本ごとに張力調節装置２３を設ける必要がある。
また、マルチフィラメント１６の熱収縮率が小さい場合、紐供給装置２６を設置しなくてもよい。この場合、円筒状編紐１２の熱収縮により丸編機２４と金型２８との間にダンサーロール等を配置して張力を一定に保つとよい。
【００２４】
＜中空糸膜＞
本発明の中空糸膜は、本発明の中空糸膜用支持体と、該支持体の外周面に設けられた多孔質膜層とを有するものである。
多孔質膜層の基材としては、ポリフッ化ビニリデン、ポリスルホン、ポリアセテートなどを基材ポリマーに用いることができ、耐薬品性、耐熱性等の点から、ポリフッ化ビニリデンが好ましい。さらに、非溶媒誘起相分離法や熱誘起層分離法などで中空糸膜を製造する場合、ポリアクリロニトリル、ポリビニルピロリドン、ポリエチレングリコール等の孔形成剤を含んでいてもよい。
【００２５】
＜中空糸膜の製造方法＞
本発明の中空糸膜は、下記（ｉ）〜（vii）工程を有する製造方法によって製造することができる。
（ｉ）支持体の外周面に製膜原液を塗布する工程。
（ii）支持体に塗布された製膜原液を凝固させて、第１の多孔質膜層を形成し、中空糸膜前駆体を得る工程。
（iii）中空糸膜前駆体の外周面に製膜原液を塗布する工程。
（iv）中空糸膜前駆体に塗布された製膜原液を凝固させて、第２の多孔質膜層を形成し、中空糸膜を得る工程。
（ｖ）中空糸膜を洗浄する工程。
（vi）中空糸膜を乾燥する工程。
（vii）中空糸膜を巻き取る工程。
【００２６】
図４は、（ｉ）〜（ii）工程に用いられる中空糸膜製造装置の一例を示す概略構成図である。中空糸膜製造装置４０は、巻き出し装置（図示略）から連続的に供給された支持体１０に、連続的に製膜原液を塗布する２重管紡糸ノズル４２と、２重管紡糸ノズル４２に製膜原液を供給する原液供給装置４４と、支持体１０に塗布された製膜原液を凝固させる凝固液が入った凝固浴槽４６と、製膜原液が塗布された支持体１０を凝固浴槽４６に連続的に導入するガイドロール４８とを具備する。
【００２７】
（ｉ）工程：
２重管紡糸ノズル４２の中央には、支持体１０が通過する管路が形成されている。管路の途中には、管路の円周方向にスリット状の製膜原液吐出口が形成され、製膜原液を吐出する構造となっている。支持体１０が管路を通過する際、原液供給装置４４から製膜原液が一定量で供給され、支持体１０の外周面に製膜原液が塗布されて所定の膜厚の塗膜が形成される。
【００２８】
２重管紡糸ノズル４２の管路の内径は、支持体１０の外径より若干大きく、２重管紡糸ノズル４２の管路の内周面と支持体とは一定の間隙を有する。該間隙は、塗膜の厚さ、製膜原液の粘度、支持体の走行速度等によって決まる。
製膜原液は、上述の多孔質膜層の材料と溶剤とを含む液である。溶剤としては、Ｎ，Ｎ−ジメチルホルムアミド、Ｎ，Ｎ−ジメチルアセトアミド、ジメチルスルホキシド、N-メチルー２−ピロリドン等が挙げられ、形成される多孔質膜層の透水性が高い点から、Ｎ，Ｎ−ジメチルアセトアミドもしくはN-メチルー２−ピロリドンが好ましい。
【００２９】
（ii）工程：
凝固浴槽４６内の凝固液と製膜原液の塗膜とを接触させ、製膜原液を凝固させて、第１の多孔質膜層を形成し、中空糸膜前駆体１８を得る。凝固液としては、製膜原液の溶剤と同じ溶剤を含む水溶液が好ましい。製膜原液の溶剤がＮ，Ｎ−ジメチルアセトアミドの場合、溶剤の濃度は、凝固液（１００質量％）中、１〜５０質量％が好ましい。また、凝固液の温度は、５０〜９０℃が好ましい。
（ii）工程と（iii）工程との間でも、後述の（ｖ）〜（vii）工程を行ってもよい。
【００３０】
（iii）〜（iv）工程：
（ｉ）〜（ii）工程で用いた装置と同様の装置を用い、（ｉ）〜（ii）工程と同様な条件にて、中空糸膜前駆体１８の外周面に第２の多孔質膜層を形成し、中空糸膜を得る。（iii）工程においては、製膜原液（２）として内部凝固液を用いてもよい。内部凝固液としては、グリセリン、アルコール類、エチレングリコール等が挙げられる。
【００３１】
（ｖ）工程：
例えば、中空糸膜前駆体を６０〜１００℃の熱水中で洗浄し、ついで、次亜塩素酸等の薬液で洗浄し、ついで、６０〜１００℃の熱水中で洗浄する。前半では主に溶剤を、後半では孔形成剤を除去することを目的とするが、前半において熱水処理することにより孔形成剤の分解効果も期待できる。
【００３２】
（vi）〜（vii）工程：
中空糸膜を、６０℃以上１１０℃未満で、１分以上２４時間未満乾燥した後、ボビン、カセ等に巻き取る。
以上説明した支持体１０を用いた中空糸膜の製造方法により得られる中空糸膜は、糸継ぎ部又は繊維破断部の単繊維端に起因する膜の欠陥点のない中空糸膜となる。
【００３３】
なお、上述の例では非溶媒誘起相分離法による製造例により説明したが、これ以外にも、（ｉｉ）工程以下を例えば公知の熱誘起層分離法に置き換えて製造することも可能である。
【実施例】
【００３４】
以下、本発明を実施例及び比較例に沿って、より具体的に説明する。なお、本発明は以下実施例に限定されるものではない。
【００３５】
（中空糸膜の外径）
中空糸膜の外径は、以下の方法で測定した。
測定するサンプルは支持体の外径を測定したサンプルと同様の方法でサンプリングした。次に、サンプリングした中空糸膜の断面を、投影機（ニコン社製、ＰＲＯＦＩＬＥ ＰＲＯＪＥＣＴＯＲ Ｖ−１２）を用い、対物レンズ１００倍にて観察した。観察している中空糸膜断面のＸ方向、Ｙ方向の支持体内面の位置にマーク（ライン）をあわせて外径を読み取った。これを３回測定して外径の平均値を求めた。
【００３６】
（欠陥点の検査方法）
工程iiにて支持体に製膜原液を塗布し、凝固せしめ、第１の多孔質膜層を形成した中空糸膜前駆体を採取し、３０ｍの長さに切り出し、膜の両端部をチューブにつなぎ純水中に浸漬した後に、空気圧３０ｋPaの内圧をかけ、膜から泡が発生した箇所を数え、これを１０回繰り返した。続いて膜から泡の出た箇所を走査型電子顕微鏡を用いて観察を行い、前述した支持体由来の欠陥点の個数を計測した。支持体を構成する短繊維はおよそ数μｍの外径のため、観察倍率は数十倍〜５００倍が望ましい。なお、膜外表面を観察した際に支持体を構成する短繊維が存在していても、内圧をかけた際に膜から泡が発生しなければ欠陥点としては扱わない。
【００３７】
（中空糸膜の透水性能）
中空糸膜の透水性能は、以下の方法で測定した。
測定するサンプルを４ｃｍに切断し、片端面をポリウレタン樹脂で中空部を封した。次にエタノール中で５分間以上減圧した後、純水中に浸して置換した。容器に純水（２５℃）を入れ、サンプルの他端面とチューブで繋ぎ、容器に１００ｋＰａの空気圧をかけてサンプルから出る純水の量を１分間測定した。これを３回測定して平均値を求めた。この数値をサンプルの表面積で割り、１Ｍｐａに換算した値を透水性能とした（すなわち、単位は＜ｍ３/ｍ２/ｈ/Ｍｐａ＞であらわされる）。
【００３８】
＜実施例１＞
図３に示す支持体製造装置２０を用いて、円筒状編紐１２からなる支持体１０を製造した。
マルチフィラメント１６としては、ポリエステル繊維（繊度：１１１ｄｔｅｘ、フィラメント数：４８、Ｔｍ：２６０℃）を用い、バネの付勢によって糸の張力調節を行う張力調節装置を用いた。なお、このときの張力値は７ｃＮであった。金型２８の処理温度ｔ（℃）を２２０℃とし、得られた支持体１０の外径は１．３８ｍｍであった。
第１の多孔質膜層を形成した中空糸膜前駆体を用いて欠陥点の検査を行ったところ、３００ｍの膜量に対し、支持体由来の欠陥点は０であった。
また、得られた支持体に下記方法にて多孔質膜を形成した。得られた中空糸膜の外径は１．４６ｍｍで、透水性能は７．２ｍ３/ｍ２/ｈ/Ｍｐａであった。
【００３９】
（第１の製膜原液の調製）
ポリフッ化ビニリデン（質量平均分子量（Ｍｗ）＝６×１０５）の１６．２質量％と、孔形成剤としてポリビニルピロリドン（質量平均分子量（Ｍｗ）＝４×１０４）の１１．４質量％と、溶媒であるＮ−メチルピロリドンの７２．４質量％を常温にて撹拌混合して、第１の製膜原液を得た。
【００４０】
（第２の製膜原液の調製）
ポリフッ化ビニリデン（質量平均分子量（Ｍｗ）＝１．１×１０６）の１８．３質量％と、孔形成剤としてポリビニルピロリドン（質量平均分子量（Ｍｗ）＝４×１０４）の８．３質量％と、溶媒であるＮ−メチルピロリドンの７３．４質量％を常温にて撹拌混合して、第２の製膜原液を得た。
【００４１】
（中空糸膜の製造）
図４に示す製造装置を用いて中空糸膜を製造した。
第１の製膜原液を、第１の２重管紡糸ノズル４２の外層部へ送液し、該ノズルの内層部より導いた中空編紐の外周部に塗布した後、Ｎ−メチルピロリドン水溶液（凝固液）で満たされている第１の凝固浴槽４６へ導き、固化させて第１次膜を形成した。
次いで、第２の製膜原液を、第１の製膜原液同様に、第１次膜に塗布し凝固することで第２次膜を得た。
得られた第２次膜は、次に１３質量％で常温の次亜塩素酸ナトリウム溶液に浸漬し、その次に１００℃の水蒸気雰囲気中に滞在させ、その次に９０℃の温水中に浸漬するというこれら一連の工程を３回繰り返し、第２次膜中に残存するポリビニルピロリドンを洗浄・除去した。
洗浄の後に、１０５℃に熱した乾燥炉にて第２次膜中に残存する水分を蒸発させて乾燥し、中空糸膜を得た。
【００４２】
＜比較例１＞
バネの押付けによって張力を付加するバネテンサーを用いた以外は実施例１と同様に支持体を製造した。なお、このときの張力値は７ｃＮであった。得られた支持体１０の外径は１．３８ｍｍであった。
第１の多孔質膜層を形成した中空糸膜前駆体を用いて欠陥点の検査を行ったところ、３００ｍの膜量に対し、支持体由来の欠陥点は１であった。
【産業上の利用可能性】
【００４３】
本発明の支持体は、下排水処理や水の浄化におけるろ過に用いられる精密濾過膜、限外濾過膜等の中空糸膜の支持体として好適であり、該支持体を用いた中空糸膜は、精密濾過、限外濾過等による水処理に用いる濾過膜として好適である。
【符号の説明】
【００４４】
１０  支持体（中空糸膜用支持体）
１２  円筒状編紐
１６  マルチフィラメント
１８  中空糸膜
２３  張力調節装置
２４  丸編機
２６  編紐供給装置
２８  金型
３０  引取り装置
４２  ２重管紡糸ノズル
４６  凝固浴槽
【図１】
2013128865.tif 000003
【図２】
2013128865.tif 000004
【図３】
2013128865.tif 000005
【図４】
2013128865.tif 000006